(57)【要約】【課題】  電子写真において良好な銀色を出力することで、電子写真による配線パターン作成によって導通不良を起こさない配線回路、ＩＣタグ等の解像度が高く複雑な電気回路を忠実に再現する。【解決手段】  少なくとも着色剤及び樹脂を含有する記録材料において、該着色剤が銀を主成分とする。【選択図】  図１
2006258975.tif 000002
【特許請求の範囲】
【請求項１】
少なくとも着色剤及び樹脂を含有する記録材料において、該着色剤が銀を主成分とすることを特徴とする記録材料。
【請求項２】
請求項１に記載の記録材料が担体液中に分散されてなる記録材料であって、担体液が脂肪族炭化水素、シリコーンオイル、流動パラフィン、ポリアルファオレフィン及び植物油であることを特徴とする記録材料。
【請求項３】
請求項１記載の記録材料はインクジェット用のインキであることを特徴とする記録材料。
【請求項４】
少なくとも着色剤及び樹脂を含有する静電荷像現像用トナーにおいて、該着色剤が銀、亜鉛及びアルミニウムを主成分とする合金であることを特徴とする静電荷像現像用トナー。
【請求項５】
少なくとも着色剤及び樹脂を含有する静電荷像現像用トナーにおいて、該着色剤が銀、亜鉛、アルミニウム以外に金を添加金属とする合金であることを特徴とする静電荷像現像用トナー。
【請求項６】
該合金が銀５０〜９５重量％、亜鉛３〜４０重量％、アルミニウム０．１〜１０重量％、金０．１〜３重量％の割合からなることを特徴とする請求項５記載の静電荷像現像用トナー。
【請求項７】
少なくとも着色剤、樹脂を含有する静電荷像現像用トナーにおいて、該着色剤が銀、亜鉛、アルミニウム以外に銅を添加金属とする合金であることを特徴とする静電荷像現像用トナー。
【請求項８】
該合金が銀５０〜９５重量％、亜鉛３〜４０重量％、アルミニウム０．１〜１０重量％、銅０．１〜３重量％の割合からなることを特徴とする請求項７記載の静電荷像現像用トナー。
【請求項９】
少なくとも着色剤、樹脂を含有する静電荷像現像用トナーにおいて、該着色剤が銀、亜鉛、アルミニウム以外に白金を添加金属とする合金であることを特徴とする静電荷像現像用トナー。
【請求項１０】
該合金が銀５０〜９５重量％、亜鉛３〜４０重量％、アルミニウム０．１〜１０重量％、白金０．１〜３重量％の割合からなることを特徴とする請求項９記載の静電荷像現像用トナー。
【請求項１１】
少なくとも着色剤、樹脂を含有する静電荷像現像用トナーにおいて、該着色剤が銀、亜鉛、アルミニウム以外にニッケルを添加金属とする合金であることを特徴とする静電荷像現像用トナー。
【請求項１２】
該合金が銀５０〜９５重量％、亜鉛３〜４０重量％、アルミニウム０．１〜１０重量％、ニッケル０．１〜３重量％の割合からなることを特徴とする請求項１１記載の静電荷像現像用トナー。
【請求項１３】
該合金がフラッシング処理されていることを特徴とする請求項４〜１２いずれか１項記載の静電荷像現像用トナー。
【請求項１４】
請求項４〜１３に記載の静電荷像現像用トナーが担体液中に分散されてなる静電荷像現像用液体現像剤であって、担体液が脂肪族炭化水素、シリコーンオイル、流動パラフィン、ポリアルファオレフィン及び植物油であることを特徴とする静電荷像現像用液体現像剤。
【請求項１５】
静電荷像現像用液体現像剤の粘度が１〜９００ｍＰａ・ｓであることを特徴とする請求項１４記載の静電荷像現像用液体現像剤。
【請求項１６】
樹脂と着色剤の重量が５ｗｔ％以上であることを特徴とする請求項１４記載の静電荷像現像用液体現像剤。
【請求項１７】
静電荷像現像用トナーの平均粒径が０．１~１５μmであることを特徴とする請求項１４記載の静電荷像現像用液体現像剤。
【請求項１８】
請求項１４〜１７記載の静電荷像現像用液体現像剤をローラ又はベルト上に薄層にして現像することを特徴とする画像形成方法。
【請求項１９】
ローラ又はベルト上に形成した請求項１４〜１７記載の静電荷像現像用液体現像剤の層にコロナ放電を行った後に静電潜像を現像することを特徴とする画像形成方法。
【請求項２０】
静電潜像に請求項１４記載の担体液を付着させた後、静電荷像現像用トナーをローラ又はベルト上に薄層にし、その後コロナ放電を行ない、ついで現像することを特徴とする画像形成方法。
【請求項２１】
請求項２０記載の画像形成方法において、静電潜像を現像した後、中間転写体に記録材料を転写し、ついで転写部材に画像を形成させることを特徴とする画像形成方法。
【請求項２２】
静電潜像を形成する光導電体と静電荷像現像用液体現像剤との接触角θがθ≧３０°であることを特徴とする請求項１８〜２１項記載の画像形成方法。
【発明の詳細な説明】
【技術分野】
【０００１】
本発明は、電子写真トナー、インクジェットインキなどの記録材料及び該記録材料を用いた画像形成方法に関する。また、応用分野としてＡｌ2Ｏ3含有シートに導電性トナーを転写する電気配線回路作成及びＩＣタグの作成にも有用な技術に関するものである。
【背景技術】
【０００２】
電子写真用現像剤は、乾式トナー、液体トナーに大別されるが、液体トナーは、そのトナー粒径が小さいことから鮮明な画像が得られる有利さがある。液体トナーは、一般には、結着樹脂と着色剤と電荷制御とを高抵抗の非水溶媒中に分散し、粒径０．１〜２．０μｍ程度のトナー粒子を作ることによって製造されている。画像形成の方法においても乾式現像トナーを用いたプロセスのように重い鉄粉キャリアを使用しないため、機器への負荷が少なく、高速プリントに対応できるメリットがある。しかし、カラー複写機、またはオンデマンド型電子写真印刷で良好な金色，銀色を出力することが困難であった。
【０００３】
一方、電気配線回路製造の分野においては、従来は、絶縁性基板として高分子フィルムやセラミックス基板上に導電性インキで配線回路を印刷するものが主流をなしていた。そうした従来の印刷システムでは、配線回路を作成するのに原図を描いたマスクが必要になり製造工程が複雑で、これがコストアップの要因になっていた。
【０００４】
具体的には、配線パターンの印刷工程で一層ごとにマスクを使って印刷し、しかも配線回路が異なれば違うマスクを作成・使用せねばならなかった。だが、こうした印刷方式で配線回路を絶縁性基板に作成するよりも、電子写真法でそれを行なった方が作業的にもコスト的にも有利であり、これに関連した技術も例えば下記（１）から（９）にあげたように数多く提案されている。
【０００５】
（１）導電性金属粒子を熱溶融性樹脂で被覆し、その外壁の表面に荷電制御剤の粉末が固着した構造を有する配線基板用荷電性粉末に関する技術（例えば、特許文献１参照）。
【０００６】
（２）有機アルミニウム化合物、金属粉末、荷電制御剤とが樹脂バインダー中に分散した回路印刷用帯電性粒子に関する技術（例えば、特許文献２参照）。
【０００７】
（３）温度・圧力で軟化しない樹脂中に金属粉末、荷電制御剤を分散し、その粒子を温度で軟化する樹脂で被覆した印刷用帯電粒子に関する技術（例えば、特許文献３参照）。
【０００８】
（４）特定の装置を用い荷電性粒子の選別を行なう技術。この技術の使用により低抵抗で高密度な回路をつくる技術（例えば、特許文献４参照）。
【０００９】
（５）導電性金属粉と樹脂と電荷制御剤とを熱溶融混練および粉砕をそれぞれ１回以上行なって第１の粉末を得る工程と、第１の粉末を再混練した後、粉砕、分散して第２の粉末を得る工程とからなる配線基板用荷電性粉末の製法技術（例えば、特許文献５参照）。
【００１０】
（６）樹脂及び金属塩化物を主成分とする活性材からなるトナーを用いて基材に配線パターンを転写形成する技術（例えば、特許文献６参照）。
【００１１】
（７）樹脂及び金属塩化物を主成分とする活性材からなるトナーで基板に配線パターンを転写後、その配線パターンにメッキ処理を施して回路基板を製造する技術（例えば、特許文献７参照）。
【００１２】
（８）アルカリ水溶液に有機溶媒を、集積回路作成工程におけるホトレジストとして有効０．０５〜１．０ｗｔ％添加してなる１，２−キノンジアジド系放射線感応用現像液として使用する技術（例えば、特許文献８参照）。
【００１３】
（９）導電性金属粉を接着剤を塗布したフレキシブルプリント基板上に転写してプリント基板の製造する技術（例えば、特許文献９参照）。
【００１４】
これら特許文献のうち、（１）（２）（３）（４）及び（５）に記載のものは導電性金属粒子を用いた乾式トナーの製造法に関するものである。また、（６）（７）（８）及び（９）に記載のものは配線パターンの形成法、回路基板の製造法、放射線感応用現像液、接着剤を塗布したプリント基板等に関するものである。
【００１５】
従来のプラスチック基板やセラミックス基板は、電子写真方法における転写工程でトナー画像が良好に転写せず、配線回路の欠陥を生し導通不良になる等問題があり、加えて、解像度も低く混線も生じるものであった。
【００１６】
また、例えば、特許文献１０によれば、湿式電子写真を用いた回路パターン作成法が知られているが、この方法は形成された画像を焼成させる必要があり、紙やプラスチック基盤への対応は困難であった。
【特許文献１】特開平４−２３７０６２号公報
【特許文献２】特開平４−２３７０６３号公報
【特許文献３】特開平４−２３７０６４号公報
【特許文献４】特開平４−２３７０６５号公報
【特許文献５】特開平４−２３７０６６号公報
【特許文献６】特開昭５４−１２６９５８号公報
【特許文献７】特開昭５４−１２６９５９号公報
【特許文献８】特開昭６０−１５８４６１号公報
【特許文献９】特開昭６３−８８８９３号公報
【特許文献１０】特開２００２−１５１８２８号公報
【発明の開示】
【発明が解決しようとする課題】
【００１７】
このように、従来のプラスチック基板やセラミックス基板は、電子写真方法における転写工程でトナー画像が良好に転写せず、配線回路の欠陥を生じ導通不良になる等問題があり、加えて、導電性、解像度も低く混線も生じるものであった。
【００１８】
本発明は上述した実情を考慮してなされたもので、電子写真において良好な銀色を出力することを目的とするとともに、電子写真による配線パターン作成に用いた場合、導通不良を起こさない配線回路、ＩＣタグ等の解像度が高く複雑な電気回路を忠実に再現することを目的とする。
【課題を解決するための手段】
【００１９】
上記の課題を解決するために、請求項１に記載の発明は、少なくとも着色剤及び樹脂を含有する記録材料において、該着色剤が銀を主成分とすることを特徴とする。
【００２０】
また、請求項２に記載の発明は、請求項１に記載の記録材料が担体液中に分散されてなる記録材料であって、担体液が脂肪族炭化水素、シリコーンオイル、流動パラフィン、ポリアルファオレフィン及び植物油であることを特徴とする。
【００２１】
また、請求項３に記載の発明は、請求項１記載の記録材料はインクジェット用のインキであることを特徴とする。
【００２２】
また、請求項４に記載の発明は、少なくとも着色剤及び樹脂を含有する静電荷像現像用トナーにおいて、該着色剤が銀、亜鉛及びアルミニウムを主成分とする合金であることを特徴とする静電荷像現像用トナーである。
【００２３】
また、請求項５に記載の発明は、少なくとも着色剤及び樹脂を含有する静電荷像現像用トナーにおいて、該着色剤が銀、亜鉛、アルミニウム以外に金を添加金属とする合金であることを特徴とする静電荷像現像用トナーである。
【００２４】
また、請求項６に記載の発明は、請求項５記載の静電荷像現像用トナーにおいて、該合金が銀５０〜９５重量％、亜鉛３〜４０重量％、アルミニウム０．１〜１０重量％、金０．１〜３重量％の割合からなることを特徴とする。
【００２５】
また、請求項７に記載の発明は、少なくとも着色剤、樹脂を含有する静電荷像現像用トナーにおいて、該着色剤が銀、亜鉛、アルミニウム以外に銅を添加金属とする合金であることを特徴とする静電荷像現像用トナーである。
【００２６】
また、請求項８に記載の発明は、請求項７記載の静電荷像現像用トナーにおいて、該合金が銀５０〜９５重量％、亜鉛３〜４０重量％、アルミニウム０．１〜１０重量％、銅０．１〜３重量％の割合からなることを特徴とする。
【００２７】
また、請求項９に記載の発明は、少なくとも着色剤、樹脂を含有する静電荷像現像用トナーにおいて、該着色剤が銀、亜鉛、アルミニウム以外に白金を添加金属とする合金であることを特徴とする静電荷像現像用トナーである。
【００２８】
また、請求項１０に記載の発明は、請求項９記載の静電荷像現像用トナーにおいて、該合金が銀５０〜９５重量％、亜鉛３〜４０重量％、アルミニウム０．１〜１０重量％、白金０．１〜３重量％の割合からなることを特徴とする。
【００２９】
また、請求項１１に記載の発明は、少なくとも着色剤、樹脂を含有する静電荷像現像用トナーにおいて、該着色剤が銀、亜鉛、アルミニウム以外にニッケルを添加金属とする合金であることを特徴とする静電荷像現像用トナーである。
【００３０】
また、請求項１２に記載の発明は、請求項１１記載の静電荷像現像用トナーにおいて、該合金が銀５０〜９５重量％、亜鉛３〜４０重量％、アルミニウム０．１〜１０重量％、ニッケル０．１〜３重量％の割合からなることを特徴とする。
【００３１】
また、請求項１３に記載の発明は、請求項４〜１２いずれか１項記載の静電荷像現像用トナーにおいて、該合金がフラッシング処理されていることを特徴とする。
【００３２】
また、請求項１４に記載の発明は、請求項４〜１３に記載の静電荷像現像用トナーが担体液中に分散されてなる静電荷像現像用液体現像剤であって、担体液が脂肪族炭化水素、シリコーンオイル、流動パラフィン、ポリアルファオレフィン及び植物油であることを特徴とする静電荷像現像用液体現像剤である。
【００３３】
また、請求項１５に記載の発明は、請求項１４記載の静電荷像現像用液体現像剤において、静電荷像現像用液体現像剤の粘度が１〜９００ｍＰａ・ｓであることを特徴とする。
【００３４】
また、請求項１６に記載の発明は、請求項１４記載の静電荷像現像用液体現像剤において、樹脂と着色剤の重量が５ｗｔ％以上であることを特徴とする。
【００３５】
また、請求項１７に記載の発明は、請求項１４記載の静電荷像現像用液体現像剤において、静電荷像現像用トナーの平均粒径が０．１~１５μｍであることを特徴とする。
【００３６】
また、請求項１８に記載の発明は、請求項１４〜１７記載の静電荷像現像用液体現像剤をローラ又はベルト上に薄層にして現像することを特徴とする画像形成方法である。
【００３７】
また、請求項１９に記載の発明は、ローラ又はベルト上に形成した請求項１４〜１７記載の静電荷像現像用液体現像剤の層にコロナ放電を行った後に静電潜像を現像することを特徴とする画像形成方法である。
【００３８】
また、請求項２０に記載の発明は、静電潜像に請求項１４記載の担体液を付着させた後、静電荷像現像用トナーをローラ又はベルト上に薄層にし、その後コロナ放電を行ない、ついで現像することを特徴とする画像形成方法である。
【００３９】
また、請求項２１に記載の発明は、請求項２０記載の画像形成方法において、静電潜像を現像した後、中間転写体に記録材料を転写し、ついで転写部材に画像を形成させることを特徴とする。
【００４０】
また、請求項２２に記載の発明は、請求項１８〜２１項記載の画像形成方法において、静電潜像を形成する光導電体と静電荷像現像用液体現像剤との接触角θがθ≧３０°であることを特徴とする。
【発明の効果】
【００４１】
本発明によれば、記録材料において、着色剤に銀、亜鉛、アルミニウムを主成分としているため優れた金属光沢画像が得られ、また、導電性が高いため配線パターンやＩＣタグ等の作成に応用できる。
【００４２】
また、本発明によれば、静電荷像現像用トナーにおいて、着色剤に銀、亜鉛、アルミニウムを主成分としているため優れた金属光沢画像が得られ、また、導電性が高いため配線パターンやＩＣタグ等の作成に応用できる。
【発明を実施するための最良の形態】
【００４３】
本発明者らは静電荷像現像用トナーの着色剤に銀、亜鉛、アルミニウムの合金粉末を用いることによりトナー粒子が均一にでき、また、添加金属として金、銅、白金、ニッケルを混入させることで更に金属光沢が高まり、導電性が向上することを見出した。
【００４４】
また静電荷像現像用トナーをローラ又はベルト上に薄層にして現像することで、トナー層が平滑になり更に金属光沢が高まり、画像濃度の高い黄金色の印字物が得られ、また配線パターンやＩＣタグ等の作成に応用した場合も、通電不良を起こさず良好な配線パターンやＩＣタグ等の作成ができることも見出した。
【００４５】
本発明によれば、着色剤、樹脂を主体とする静電荷像現像用トナーにおいて、該着色剤が銀、亜鉛及びアルミニウムを主成分とした合金、特に合金の微粒子であり、添加金属として金、銅、白金、ニッケルを０．１〜３％含有させる。
【００４６】
本発明の静電荷像現像用トナーは、前記の特定された合金の微粒子の表面を樹脂で被覆した形態を呈している。樹脂は主としてトナー粒子に定着性、分散性、転写性を与えるために使用されるが、これの具体的なものには、天然樹脂、スチレン−ブタジエン共重合体、アクリル樹脂、ポリエチレン、ポリプロピレンなどのポリオレフィン樹脂、塩化ビニル樹脂、酢酸ビニル樹脂などを挙げることができる。
【００４７】
静電荷像現像用トナーの場合、例えば、特開昭５２−６３２４５号公報にも記載されているように、高絶縁性担体液に難溶あるいは不溶な少なくとも１種の樹脂及び該樹脂が可溶な少なくとも１種のモノマーから得られたポリマーを本発明の現像剤用樹脂として使用するのが好適である。
【００４８】
このような組合せに使用される高絶縁性担体液に難溶あるいは不溶な樹脂としては、エステルガム、硬化ロジンなどの天然樹脂、天然樹脂変性マレイン酸樹脂、天然樹脂変性フェノール樹脂、天然樹脂変性ポリエステル樹脂、天然樹脂変性ペンタエリスリトール樹脂などの天然樹脂変性熱硬化性樹脂が適当である。またこれらの樹脂が可溶なモノマーとしては
【化１】
2006258975.tif 000003
〔Ｒは−Ｈ又は−ＣＨ3基、Ａは−ＣＯＯＣｎＨ2n+1又は−ＯＣＯＣｎＨ2n+1基（ｎは６〜２０の整数）〕で示されるビニルモノマーであって、このモノマーから得られるポリマーと前記の天然樹脂、天然樹脂変性熱硬化性樹脂を組み合わせる。
【００４９】
また、前記ビニルモノマーにグリシジルメタクリレート、グリシジルアクリレート、プロピレングリコールモノアクリレート、ヒドロキシエチルメタクリレート、アクリロニトリル及びメタアクリロニトリル共重合（グラフト重合を含む）させたものも有効である。
【００５０】
本発明の静電荷像現像用トナー、インクジェット記録用インクは以上のような樹脂と銀、亜鉛及びアルミニウム等を主成分とする合金の微粒子（着色剤）とを高絶縁性担体液に分散させることにより構成される。高絶縁性担体液には電気抵抗１０10Ωｃｍ以上でかつ誘電率が３以下の溶媒が使用される。脂肪族炭化水素、シリコーンオイル、流動パラフィン、ポリアルファオレフィン等が良好である。
【００５１】
本発明における着色剤は原則的には、Ａｇ、Ｚｎ、Ａｌを主成分とする合金の微粉末であり、Ａｕ、Ｃｕ、Ｐｔ、Ｎｉを添加する。配合比はＡｇ５０〜９５重量％好ましくは７０〜９０重量％、Ｚｎ３〜４０重量％好ましくは１０〜３０重量％、Ａｌ０．１〜１０重量％好ましくは０．５〜５重量％である。
【００５２】
この合金の微粒子はそれぞれの合金成分を混合し、これら金属の中で最も融点の高い温度にまで加熱して溶融混練した後、冷却して又は冷却しながら粉砕などの手段によって粒径が１〜１００μｍ好ましくは３〜２０μｍの範囲に収まるように微細化することによって得られる。
【００５３】
また、本発明の着色剤は上記の合金微粒子１００重量部に対し、絶縁油（アイソパーＨ、Ｌ、Ｍなどの脂肪族炭化水素）及び／又は高級脂肪酸（オレイン酸、ナフテン酸、ステアリン酸、ミリスチン酸など）を１〜１０重量部好ましくは３〜７重量部の割合で添加混合して調製することが望ましい。このことは着色剤の色調として黄金色を適正化するためであると同時に、絶縁油、高級脂肪酸は極性制御効果と合金微粉末の分散性と光沢性を上げる効果がある。
【００５４】
更に本発明の着色剤は前記の合金の微粒子を樹脂と混練することにより得ることができる。好ましくはフラッシング法により樹脂に被覆されたフラッシング着色剤とすれば、より定着性を向上させることができる。例えば、本発明の銀−亜鉛−アルミニウム合金の微粒子又は含水ペーストを現像剤担体液に実質上不溶な樹脂と共に混練し、蒸発物を除去した後、粉砕せしめればよい。
【００５５】
また、本発明は、電子写真方式により静電荷像を現像剤で現像し、そのトナー像を転写部材に転写する特に電気配線回路の作成に有効な電子写真方法である。
【００５６】
トナーの粘度は５０ｍＰａ・ｓ（Ｂ型粘度計６０ｒｐｍで測定）以上が望ましく、この粘度以下の場合は、薄層形成が均一にできない場合がある。
【００５７】
樹脂と着色剤の静電荷像現像用トナーの中に占める割合は、１０重量％以上が好ましく、この割合以下では十分な濃度が得られない場合がある。また静電荷像現像用トナーの平均粒径は１〜１５μｍが望ましく、１μｍ以下では、十分な濃度や導電性が得られない場合があり、1５μｍ以上では、解像性が悪くなる場合がある。
【００５８】
また、この静電荷像現像用トナーは、従来の電子写真複写機等での作像も可能であるが，本発明ではローラ又はベルト上に薄層にして現像することで、高濃度、高解像の画像が得られる。層厚は、５〜３０μｍ程度が良い。層厚５μｍ以下では、導電性や画像濃度が十分でなく３０μｍ以上では解像度が低下する。
【００５９】
ローラ又はベルト上に形成した静電荷像用液体トナー層にコロナ放電を行った後に静電荷像を現像することにより、トナーの凝集力を高めることができ、更に解像度も高めることができる。コロナ放電はトナーと同極性の場合に効果が高く、電圧は５００〜８０００Ｖ程度が良い。
【００６０】
静電荷像部にプリウエット液を付着させた後、現像することにより転写効率を向上させ高画質を得ることができる。プリウエット液膜は０．１〜５μｍ、望ましくは、０．３〜１μｍ程度が良好である。０．１μｍ以下であれば、効果は低く５μｍ以上では、解像度が低下してしまう。
【００６１】
静電荷像を現像後、中間転写体にトナー像を転写後、転写部材に画像を形成させることにより、転写圧力をかけることができ、普通紙でも高画質を得ることができる。中間転写体の材質は、ウレタンゴム、ニトリルゴム、ヒドリンゴム等の耐溶剤性、弾力性のあるものが望ましく、フッ素樹脂等でコーティングされていれば更に良い。
【００６２】
静電荷像を形成する光導電体の表面が撥水、撥油性（θ＝３０°以上）にすることにより転写率、クリーニング性を向上でき画像品質を高めることができる。撥水、撥油性を高めるには、例えば、日本油脂製モディパーF２００、２１０等のフッ素樹脂含有ブロックポリマーをコーティングすることにより達成できる。
【００６３】
次に、本発明の画像形成法の画像作成プロセスについて図面に基づいて説明する。
【００６４】
図１は、本発明における第１の画像形成法の作像プロセス例を示す模式図である。
【００６５】
矢印方向に回転する光導電体１（例えば有機光半導体、セレン、アモルファスシリコーン）を回転させながらコロナ帯電２により光導電体１に帯電させる。
【００６６】
キャリア液をプリウエットする場合はローラ３で行い、書き込みは書き込み露光部４で行う。現像ローラ５でトナー容器６よりトナーの供給を受け、トナーローラ７により均一に塗布される。現像ローラ５上のトナー層は、必要に応じてコロナ放電部８により電圧が印加され、光導電体１上の潜像は、現像ローラ５により現像されて可視化される。各ローラは、金属、ゴム、プラスチック、スポンジ状、さらにワイヤーバー、グラビアローラ等の溝を有するものも使用可能である。
【００６７】
転写材９が転写ローラ１０により光導電体１上のトナー像を転写材９上に転写する。転写の方法は圧力、コロナ放電、加熱、加熱と圧力、コロナと圧力、コロナと加熱等の組合せにより画像を転写材上に形成できる。光導電体上をクリーニングするためのクリーニングローラ１１とクリーニングブレード１２により残存トナーを除去し、次の作像に備える。
【００６８】
図２は、本発明における弟２の画像形成法の作像プロセス例を示す模式図である。
【００６９】
図１と異なる点としてプリウエット液をローラ３からフェルト３ａに代えてコーティングする工程を含む。プリウエット液は必要に応じてフェルトで塗布する。トナーは、トナー容器６ａよりローラ７ａ、７ｂを通して現像ローラ５ａに塗布され、塗布されたトナー層にコロナ放電部８ａより直流電圧が印加される。図２の現像ローラ５ａは図１より光導電体１との接触幅を長くしてあり、潜像を十分現像できるように工夫してある。光導電体上に現像されたトナー像は、転写部材９ａにコロナ放電部１０ａにより転写され画像が形成される。
【００７０】
図３は、本発明のカラーコピーを出力する場合の作像プロセスの例を示す模式図である。光導電体１上で、金、銀等の特色やイエロー、マゼンタ、シアン、ブラックのトナー容器６ｂ〜６ｅに入っているトナーを、ローラ７ｃ〜７ｆを介して現像ローラ５ｂにより、一色ごとに光導電体１の潜像を現像し、中間転写体１３に転写後、更に転写部材９ｂに転写ローラ１０ｂにより圧力、コロナ、熱等で転写するものである。
【００７１】
図４は、本発明のカラーコピーを出力する作像プロセスで、他の例を示す模式図である。図３と同様金、銀等の特色、イエロー、マゼンタ、シアン、ブラックトナーを収容するトナー容器６ｆ〜６ｉ，ローラ７ｇ〜７ｊがあり、トナー層を塗布するベルト１４により光導電体１上の潜像を現像し、転写部材９ｃにトナー像を転写するものである。トナー層を塗布するベルト１４にはクリーニングローラ１５とクリーニングブレード１６が設けられ、これによりベルト１４を再利用するものである。
【００７２】
（実施例）先ず、本発明の着色剤（合金成分のみからなるものを含む）について言及する。
【００７３】
（着色剤微粒子例）
ＮＯ．１  銀  ８０ｗｔ％  亜鉛  １５ｗｔ％  アルミニウム３ｗｔ％  金  ２ｗｔ％
ＮＯ．２  銀  ９０ｗｔ％  亜鉛  ５ｗｔ％  アルミニウム３ｗｔ％  銅  ２ｗｔ％
ＮＯ．３  銀  ７０ｗｔ％  亜鉛  ２５ｗｔ％  アルミニウム３ｗｔ％  白金  ２ｗｔ％
ＮＯ．４  銀  ９９ｗｔ％  亜鉛  0.4ｗｔ％  アルミニウム0.2ｗｔ％  ニッケル０．４ｗｔ％
ＮＯ．５  ＮＯ．１の合金粉末１００重量部とロジン変性マレイン酸樹脂（５０％トルエン溶液）５００重量部を１００℃のニ−ダ−で２時間混煉後トルエンを除きフラッシング着色剤を得た。
ＮＯ．６  ＮＯ．２の合金１００重量部とエチレン−酢ビ共重合体（エバフレックス２１０）を７００重量部とをニーダで１２０℃、２時間混練しフラッシング着色剤を得た。
【００７４】
更に、具体的な実施例をあげて本発明を説明する。以下の実施例中「部」は全て「重量部」を表わす。
【００７５】
（実施例１）サンワックス１５１Ｐ（三洋化成社製樹脂：軟化点：１０７℃）  ７０部
ＮＯ．１の着色剤金属紛  ２０部
を１４０℃で３０分間二本ロールにて混練後粉砕した。
前記粉砕物  ５０部
ラウリルメタアクリレート／メタアクリル酸／グシジルメタアクリレート
（８０／１０／１０）共重合体のアイソパーＨ  ２０％ 溶液  １１０部
アイソパーＨ  ２００部
をボールミルに入れて２４時間分散後、さらにアイソパーＨを３００部加え、１時間分散し静電荷現像用トナーを作成した。
これを、図１の装置により現像した。
【００７６】
（実施例２）  ＮＯ．２の着色剤金属紛  １５部
サンワックスＥ３００（三洋化成社製樹脂：軟化点：９８℃）  ９０部
を１２０℃のニーダで混練し、フラッシャーでフラッシング処理後粉砕した。
前記粉砕物  ６０部
ステアリルメタクリレート／メチルメタクリレート／メタクリル酸／ヒドロキ  シメチルメタクリレート（８５／７／４／４）共重合体のアイソパーＨ  １０％溶液  １５０部
アイソパーＨ  １５０部
をボールミルに入れて３６時間分散後、アイソパーＨを２５０部加え、１時間分散し、静電荷現像用トナーを作成した。
これを図１の装置により現像した。
【００７７】
（実施例３）  ＮＯ．５の着色剤金属紛  ５０部
ラウリルメタアクリレート／グリシジルメタアクリレート（８０／２０）共重合体のクリストールJ-５２  ２０％溶液  １００部
ポリオキシエチレンアルキルエーテル  ２部
クリストールJ-５２  ３００部
をボールミルに入れて２４時間分散後、さらにクリストールJ-５２を１００部加え、１時間分散し、静電荷像現像用トナーを作成した。
これを図１の装置により現像した。
【００７８】
（実施例４）  実施例１の静電潜像用トナー１００グラムをアイソパ−Ｈ、１０００グラムに分散し静電潜像現像用液体現像剤を作成した。この液体現像剤を電子リコピー２５０の現像器に入れ酸化亜鉛感光紙上の静電潜像を現像し配線パターン像を作成した。
【００７９】
（実施例５）  実施例２の静電潜像現像用トナー２００グラムをアイソパ−Ｌ、８００グラムに分散し静電潜像現像用液体現像剤を作成した。この液体現像剤をエレファクスＬＰ−５１０の現像器に入れ、酸化亜鉛ペパ−上の静電荷像に直接現像し、金属トナーの像をＩＣタグ用とした。
【００８０】
（実施例６）  銀粒子（昭栄化学社製Ａｇ−１２８）  １００重量部
ステアリルメタクリレート重合体  ２００重量部
脂肪族炭化水素（アイソパーＨ）  １０００重量部
これらをアトライターで２時間分散し、静電荷像現像用トナーを作成した。そのトナー２００グラムをアイソパ−Ｈ、１０００グラムで希釈し静電荷現像用液体現像剤を作成した。この現像剤を用いてリコピーＤＴ１２００で普通紙にＩＣタグ用パターン像を作成し評価した。体積抵抗が０．８３Ω.ｃｍで実使用が可能であった。
【００８１】
また、実施例１〜６のトナーで配線パターン画像を作成し電気抵抗率（ＪＩＳ  Ｃ−３００１による、以下同じ）で体積抵抗を測定したところ、良好な配線パターンが作成できた。
【００８２】
（比較例１）実施例１の着色剤金属紛をアルミニウム２９％、ズズ７１％を使用し、薄層現像しない従来型プロセスで現像した以外は実施例１と同一の条件で行った。以上の実施例１〜６及び比較例１の結果を表１に示す。
【００８３】
【表１】
2006258975.tif 000004
【００８４】
（実施例７）  実施例２の現像剤を用い、図２の装置を使用してトナー層に３０００Vコロナ放電をかけた後現像を行ったところ以下の表２に示したように解像度が向上した。
【００８５】
【表２】
2006258975.tif 000005
【００８６】
（実施例８）  実施例３の現像剤を用い、図２の装置を使用してプリウエットローラFにより光導電体上の潜像をシリコーンオイルＫＦ−９６―３００ＣＳでプリウエット（層厚０．５μｍ）して画像出しを行ったところ表３のように画像濃度、転写率が向上した。
【００８７】
【表３】
2006258975.tif 000006
【００８８】
（実施例９）  実施例３の現像剤を用い、後述する図３の中間転写ドラムＭ（ウレタンゴム、表面フッ素処理）の装置を使用して画像出しを行ったところ表４のように画像濃度、転写率が向上した。
【００８９】
【表４】
2006258975.tif 000007
【００９０】
（実施例１０）  実施例３の現像剤を用い、後述する図４の装置の光導電体にフッ素、アクリルブロック共重合体樹脂（日本油脂製モディパーＦ２１０）で撥油処理（膜厚３μｍ）して画像出しを行ったところ表５のように画像濃度、転写率が向上した。現像液との接触角は４５°であった。
【００９１】
【表５】
2006258975.tif 000008
【００９２】
（実施例１１）  ＮＯ．４の着色剤金属紛  ２０部
フェノール樹脂（軟化点８５℃）  ３０部
を１２０℃のニーダで混練し、フラッシャーでフラッシング処理、粉砕した。
前記粉砕物  ６０部
ラウリルメタアクリレートグリシジルメタアクリレート（８０／２０）共重体のエクソール１３０  ２０％溶液  １００部
エクソール１３０  ２００部
をボールミルに入れて７２時間分散後、さらにエクソール１３０を３００部加え、１時間分散してインクジェットインクを作成した。
このインクを用いてリコーインクジェトプリンタで印字テストを行った。
【００９３】
（実施例１２）  ＮＯ．４の着色剤金属紛  ２０部
ポリエステル樹脂（軟化点８５℃）  １００部
帯電制御剤（サリチル酸誘導体の金属錯体）  ２部
ステアリルメタアクリレ−ト／メタアクリル酸（９０／１０）の共重合体  ５０部
アイソパ−Ｈ  ４００部
をボ−ルミルで分散し静電荷像現像用トナーを作成した。このトナー２００グラムをアイソパ−Ｌ、１０００グラムに分散し、静電荷現像用液体現像剤を作成した。この液体現像剤をリコ−製湿式プリンタ−ＢＰ−３で出力したところ光沢のある銀色プリントと導電性の高い配線パターン像が得られた。また、ＩＣタグにも充分対応出来るものであった。ＴＭ−１２００（ミヤコシ製）、ＥＰ−１０００（インデイゴ製）プリンタ−でも、ＢＰ−３と同等の結果が得られた。
【００９４】
（実施例１３）  着色剤(昭栄化学社製)Ａｇ５３１  ５５部
ロジン変性樹脂（軟化点８０℃）  １０部
帯電制御剤（ナフテン酸マンガン）  ２部
ｎ−パラフィン  １００部
をボールミルで分散し、静電荷像現像用トナーを作成した。このトナーを電子写真複写機リコピーＰＴ５１０でコピーしたところ、光沢度が高く、また導電性が優れ配線パターンやＩＣタグの作成ができた。
【００９５】
実施例１１〜１３の結果を表６に示す。
【００９６】
【表６】
2006258975.tif 000009
【００９７】
本発明の静電荷像現像用トナーにおいては、着色剤に銀、亜鉛、アルミニウム、白金を主成分としているため優れた金属光沢画像が得られ、また、導電性が高いため配線パターンやＩＣタグなどの作成にも応用できる。
【００９８】
本発明の静電荷像現像用トナーにおいては、着色剤に銀、亜鉛、アルミニウム、ニッケルを主成分としているため優れた金属光沢画像が得られ、また、導電性が高いため配線パターンやＩＣタグなどの作成に応用できる。
【００９９】
本発明の静電荷像現像用トナーにおいては、着色剤に銀、亜鉛、アルミニウム、金を主成分としているため優れた金属光沢画像が得られ、また、導電性が高いため配線パターンやＩＣタグなどの作成に応用できる。
【０１００】
本発明の静電荷現像用トナーにおいては、着色剤に銀、亜鉛、アルミニウム、金、銅、白金、ニッケルの含有量が適性化されているため優れた金属光沢画像が得られ、また、導電性が高いため配線パターンやＩＣタグなどの作成に応用できる。
【０１０１】
本発明の静電荷像現像用トナーにおいては着色剤がフラッシング処理されているため、画像がシャープで金属光沢が強く、導電性が高いため優れた金属光沢画像が得られ、また、導電性が高いため配線パターンやＩＣタグなどの作成に応用できる。
【０１０２】
本発明の静電荷像現像用液体現像剤においては、担体液が脂肪族炭化水素、シリコーンオイル、流動パラフィン、ポリアルファオレフィンであるため優れた金属光沢画像が得られ、また、導電性が高いため配線パターンやＩＣタグなどの作成に応用できる。
【０１０３】
本発明の静電荷像現像用トナーにおいては、粘度が１００ｍＰａ・ｓ以上であるため優れた金属光沢画像が得られ、また、導電性が高いため配線パターンやＩＣタグなどの作成に応用できる。
【０１０４】
本発明の静電荷像現像用トナーにおいては、着色剤と樹脂の重量が１０重量％以上であるため、優れた金属光沢画像が得られ、また、導電性が高いため、配線パターンやＩＣタグの作成に応用できる。
【０１０５】
本発明の静電荷像現像用トナーにおいては、平均粒径が０．１〜１５μｍであるため優れた金属光沢画像が得られ配線パターンやＩＣタグの作成に応用できる。
【０１０６】
本発明の静電荷像現像用トナーにおいては、そのトナーをローラ又はベルト上に薄層にして現像するため優れた金属光沢画像が得られ配線パターンやＩＣタグの作成に応用できる。
【０１０７】
本発明の静電荷像現像用トナーにおいては、ローラ又はベルト上に形成したトナー層にコロナ放電を行った後に静電潜像を現像するため優れた金属光沢画像が得られ配線パターンやＩＣタグの作成に応用できる。
【０１０８】
本発明の静電荷現像用トナーにおいては、静電潜像部にプリウエット液を付着させた後、現像するため優れた金属光沢画像が得られ配線パターンやＩＣタグの作成に応用できる。
【０１０９】
本発明の静電荷像現像用トナーにおいては、静電潜像を現像後、中間転写体に記録材料を転写後、転写部材に画像を形成させるため解像度、シャープネスが向上し、優れた金属光沢画像が得られ配線パターンやＩＣタグの作成に応用できる。
【０１１０】
本発明の静電荷現像用トナーにおいては、静電潜像を形成する光導電体と記録材料との接触角θ≧３０°であるため解像度、シャープネスが向上し、優れた金属光沢画像が得られ配線パターンやＩＣタグの作成に応用できる。
【０１１１】
本発明のインクジェットインキにおいては、着色剤に銀、亜鉛、アルミニウムを主成分としているため優れた金属光沢画像が得られ、また、導電性が高いため配線パターンやＩＣタグの作成に応用できる。
【図面の簡単な説明】
【０１１２】
【図１】本発明における第１の画像形成法の作像プロセス例を示す模式図である。
【図２】本発明における弟２の画像形成法の作像プロセス例を示す模式図である。
【図３】本発明のカラーコピーを出力する場合の作像プロセスの例を示す模式図である。
【図４】本発明のカラーコピーを出力する作像プロセスで、他の例を示す模式図である。
【符号の説明】
【０１１３】
１    光導電体
２    コロナ帯電
３    ローラ
４    書き込み露光部
５    現像ローラ
６    トナー容器
７    トナーローラ
８    コロナ放電部
９    転写材
１０    転写ローラ
１１    クリーニングローラ
１２    クリーニングブレード
３ａ    フェルト
６ａ    トナー容器
７ａ、７ｂ    ローラ
５ａ    現像ローラ
８ａ    コロナ放電部
９ａ    転写部材
１０ａ    コロナ放電部
６ｂ〜６ｅ    トナー容器
７ｃ〜７ｆ    ローラ
１３    中間転写体
９ｂ    転写部材
１０ｂ    転写ローラ
６ｆ〜６ｉ    トナー容器
７ｇ〜７ｊ    ローラ
１４    ベルト
９ｃ    転写部材
１５    クリーニングローラ
１６    クリーニングブレード
【図１】
2006258975.tif 000010
【図２】
2006258975.tif 000011
【図３】
2006258975.tif 000012
【図４】
2006258975.tif 000013